(57)【特許請求の範囲】
【請求項１】
基板と、前記基板上に設けられた検出電極と、前記検出電極を封止する封止膜と、を備える静電容量型センサであって、
ＪＩＳ  Ｂ０６０１：２００１に準じて測定される、前記封止膜における粗さ曲線要素の平均長さ（ＲＳｍ）が１２５０μｍ以上２９５０μｍ以下であり、
ＪＩＳ  Ｂ０６０１：２００１に準じて測定される、前記封止膜における粗さ曲線要素の平均高さ（Ｒｃ）が２６μｍ以上５９０μｍ以下である静電容量型センサ。
【請求項２】
請求項１に記載の静電容量型センサにおいて、
前記封止膜がエポキシ樹脂（Ａ）と、比誘電率（１ＭＨｚ）が５以上である高誘電性無機充填剤（Ｂ）とを含む静電容量型センサ。
【請求項３】
請求項２に記載の静電容量型センサにおいて、
前記高誘電性無機充填剤（Ｂ）のレーザー回折散乱式粒度分布測定法による体積基準粒度分布における平均粒径Ｄ５０が１μｍ以上１０μｍ以下である静電容量型センサ。
【請求項４】
請求項２または３に記載の静電容量型センサにおいて、
前記高誘電性無機充填剤（Ｂ）がアルミナ、酸化チタンおよびチタン酸バリウムからなる群から選択される一種または二種以上を含む静電容量型センサ。
【請求項５】
請求項２乃至４いずれか一項に記載の静電容量型センサにおいて、
前記高誘電性無機充填材（Ｂ）の含有量が、前記封止膜全体を１００質量％としたとき、５０質量％以上９６質量％以下である静電容量型センサ。
【請求項６】
請求項１乃至５いずれか一項に記載の静電容量型センサにおいて、
前記封止膜のガラス転移温度が１００℃以上である静電容量型センサ。
【請求項７】
請求項１乃至６いずれか一項に記載の静電容量型センサにおいて、
前記封止膜の１ＭＨｚにおける比誘電率（εr）が５以上である静電容量型センサ。
【請求項８】
請求項１乃至７いずれか一項に記載の静電容量型センサにおいて、
静電容量型指紋センサである静電容量型センサ。
【請求項９】
請求項１乃至８いずれか一項に記載の静電容量型センサを製造するための製造方法であって、
前記封止膜を形成する工程において、ＪＩＳ  Ｂ０６０１：２００１に準じて測定される粗さ曲線要素の平均長さ（ＲＳｍ）が１２５０μｍ以上２９５０μｍ以下である金型または離型フィルムを用いる、静電容量型センサの製造方法。
【発明の詳細な説明】
【技術分野】
【０００１】
本発明は、静電容量型センサおよび静電容量型センサの製造方法に関する。
【背景技術】
【０００２】
静電容量型センサについては、様々な技術が検討されている。例えば、特許文献１では、静電容量方式によって指紋情報を検出する半導体指紋センサについて検討されている。
特許文献１には、シリコン等の基板上に、層間膜を介して、電極がアレイ状に配置され、その上面を絶縁膜（封止膜）でオーバーコートした指紋読み取りセンサが記載されている。
【先行技術文献】
【特許文献】
【０００３】
【特許文献１】特開２００４−２３４２４５号公報
【発明の概要】
【発明が解決しようとする課題】
【０００４】
静電容量型センサの各種特性について要求される技術水準は、ますます高くなっている。本発明者は、従来の静電容量型センサに関し、以下のような課題を見出した。
まず、本発明者の検討によれば、従来の静電容量型センサは、指紋が付着しやすく、指紋による汚れがつきやすいことが明らかになった。そこで、本発明者らは、静電容量型センサの耐指紋性を向上させるため、静電容量型センサを構成する封止膜の表面粗さを調整することを検討した。しかし、静電容量型センサの耐指紋性を向上させるために、静電容量型センサを構成する封止膜の表面を荒くすると、今度は当該静電容量型センサの感度が悪化する傾向にあることを見出した。
このように、本発明者は、従来の静電容量型センサにおいて感度および耐指紋性の間には、トレードオフの関係があることを知見した。言い換えれば、本発明者は、従来の静電容量型センサには、静電容量型センサの感度と耐指紋性の両方をバランスよく向上させるという観点において、改善の余地があることを見出した。
【０００５】
本発明は上記事情に鑑みてなされたものであり、感度および耐指紋性に優れた静電容量型センサおよびその製造方法を提供するものである。
【課題を解決するための手段】
【０００６】
本発明者らは、上記課題を達成するために鋭意検討を重ねた。その結果、静電容量型センサを構成する封止膜表面の粗さ曲線要素の平均長さ（ＲＳｍ）という尺度が、静電容量型センサの感度と外観のバランスを向上させるための設計指針として有効であるという知見を得た。
【０００７】
本発明はこのような知見に基づいて発案されたものである。
【０００８】
本発明によれば、
基板と、上記基板上に設けられた検出電極と、上記検出電極を封止する封止膜と、を備える静電容量型センサであって、
ＪＩＳ  Ｂ０６０１：２００１に準じて測定される、上記封止膜における粗さ曲線要素の平均長さ（ＲＳｍ）が１２５０μｍ以上２９５０μｍ以下であり、
ＪＩＳ  Ｂ０６０１：２００１に準じて測定される、上記封止膜における粗さ曲線要素の平均高さ（Ｒｃ）が２６μｍ以上５９０μｍ以下である静電容量型センサが提供される。
【０００９】
また、本発明によれば、
上記静電容量型センサを製造するための製造方法であって、
上記封止膜を形成する工程において、ＪＩＳ  Ｂ０６０１：２００１に準じて測定される粗さ曲線要素の平均長さ（ＲＳｍ）が１２５０μｍ以上２９５０μｍ以下である金型または離型フィルムを用いる、静電容量型センサの製造方法が提供される。
【発明の効果】
【００１０】
本発明によれば、感度および耐指紋性に優れた静電容量型センサおよびその製造方法を提供することができる。
【図面の簡単な説明】
【００１１】
【図１】本実施形態に係る静電容量型センサを模式的に示す断面図である。
【発明を実施するための形態】
【００１２】
以下、実施の形態について、図面を用いて説明する。尚、すべての図面において、同様な構成要素には同様の符号を付し、適宜説明を省略する。
【００１３】
［静電容量型センサ］
図１は、本実施形態に係る静電容量型センサ１００を模式的に示す断面図である。以下、本実施形態に係る静電容量型センサ１００の構成ついて詳細に説明する。
本実施形態に係る静電容量型センサ１００は、基板１０１と、基板１０１上に設けられた検出電極１０３と、検出電極１０３を封止する封止膜１０５と、を備えている。
そして、ＪＩＳ  Ｂ０６０１：２００１に準じて測定される、封止膜１０５における粗さ曲線要素の平均長さ（ＲＳｍ）が１２５０μｍ以上、好ましくは１４００μｍ以上、より好ましくは１５５０μｍ以上である。
封止膜１０５における粗さ曲線要素の平均長さ（ＲＳｍ）を上記下限値以上とすることにより、静電容量型センサ１００の耐指紋性を良好なものとすることができる。さらに、封止膜１０５における粗さ曲線要素の平均長さ（ＲＳｍ）を上記下限値以上とすることにより、静電容量型センサ１００の金型からの離型性や耐擦傷性を向上させることができる。
また、ＪＩＳ  Ｂ０６０１：２００１に準じて測定される、封止膜１０５における粗さ曲線要素の平均長さ（ＲＳｍ）が２９５０μｍ以下、好ましくは２８００μｍ以下、より好ましくは２６５０μｍ以下である。
封止膜１０５における粗さ曲線要素の平均長さ（ＲＳｍ）を上記上限値以下とすることにより、静電容量型センサ１００の感度を良好なものとすることができる。
【００１４】
以上から、実施形態によれば、封止膜１０５における粗さ曲線要素の平均長さ（ＲＳｍ）を上記範囲内とすることにより、感度および耐指紋性に優れた静電容量型センサ１００を得ることができる。この理由は定かではないが、以下の理由が考えられる。
まず、封止膜１０５における粗さ曲線要素の平均長さ（ＲＳｍ）が上記下限値以上であると、指の脂が封止膜１０５に付着し難くなるため、指紋が封止膜１０５の表面に残り難くなり、その結果、耐指紋性に優れた静電容量型センサ１００を得ることができると考えられる。また、封止膜１０５における粗さ曲線要素の平均長さ（ＲＳｍ）が上記下限値以上であると、封止膜１０５の表層に存在するスキン層が剥がれ難くなり、その結果、静電容量型センサ１００の金型からの離型性や耐擦傷性を向上させることができると考えられる。
また、封止膜１０５における粗さ曲線要素の平均長さ（ＲＳｍ）が上記上限値以下であると、封止膜１０５の表面凹凸に空気層が生じ難くなり、画素ごとの容量のバラつきを抑えることができ、その結果、静電容量型センサ１００の感度を良好なものとすることができると考えられる。
【００１５】
本実施形態に係る静電容量型センサ１００は、例えば、指との静電容量を感知する静電容量方式によって、指紋情報を読み取る指紋センサである。ここで、指紋センサは、当該指紋センサに載せられた指の凹凸を読み取る。例えば、静電容量型センサ１００には、指紋の凹凸よりも細かい検出電極１０３が設けられている。そして、指紋の凹凸と検出電極１０３との間に蓄積される静電容量により指紋の凹凸を表した２次元画像を作成する。例えば、指紋の凸部と凹部では検出される静電容量が異なるため、この静電容量の差から指紋の凹凸を表した２次元画像を作成できる。この２次元画像により指紋情報を読み取ることができる。
【００１６】
静電容量型センサ１００の感度をより一層向上させる観点から、基板１０１（例えば、シリコンチップ）上の封止膜１０５の厚みＤは、好ましくは１００μｍ以下、より好ましくは７５μｍ以下、さらに好ましくは５０μｍ以下、特に好ましくは３０μｍ以下である。
【００１７】
基板１０１は、例えば、チップ状のシリコン基板である。検出電極１０３は、例えば、Ａｌ膜により形成され、基板１０１上に層間膜１０７を介して一次元または二次元アレイ状に配置されている。層間膜１０７は、例えば、ＳｉＯ2等により形成される。
検出電極１０３の上面は封止膜１０５により被覆されている。検出電極１０３は、例えば、ワイヤボンディングが施されている。
【００１８】
本実施形態に係る静電容量型センサ１００の製造方法は、従来の製造方法とは異なるものである。すなわち、本実施形態に係る静電容量型センサ１００は、以下の２つの条件に係る各種因子を高度に制御することによって初めて得ることができる。
（１）封止膜１０５を形成する工程において用いる金型または離型フィルムの表面の粗さ曲線要素の平均長さ（ＲＳｍ）
（２）封止膜１０５を構成する各成分の種類と含有割合
【００１９】
ただし、本実施形態に係る静電容量型センサ１００は、上記２つの条件に係る各種因子を高度に制御することを前提に、例えば、封止膜１０５の成形時の温度や圧力等の製造条件や封止膜以外の構成の種類や形成方法等は種々のものを採用することができる。言い換えれば、本実施形態に係る静電容量型センサ１００は、上記２つの条件に係る各種因子を高度に制御すること以外の点については、公知の方法を採用して作製することが可能である。
上記２つの条件以外については、本実施形態に係る静電容量型センサ１００は、例えば、次のように製造される。
まず、基板１０１上に層間膜１０７を設けた後、層間膜１０７上に検出電極１０３を形成する。次いで、検出電極１０３を、高誘電樹脂組成物により封止成形する。成形法としては、例えば、圧縮成形法、トランスファー成形法等が挙げられる。次いで、高誘電樹脂組成物を熱硬化させ、封止膜１０５を形成する。これにより、本実施形態に係る静電容量型センサ１００が得られることとなる。
【００２０】
本実施形態に係る静電容量型センサ１００において、封止膜１０５における粗さ曲線要素の平均長さ（ＲＳｍ）は、上記２つの条件に係る各種因子を高度に制御することにより制御することが可能である。例えば、封止膜１０５を形成する工程において、ＪＩＳ  Ｂ０６０１：２００１に準じて測定される粗さ曲線要素の平均長さ（ＲＳｍ）が１２５０μｍ以上２９５０μｍ以下である金型または離型フィルムを用いることが好ましい。また、封止膜１０５を構成する各成分の種類と含有割合については、後述のものを採用することが好ましい。
ここで、金型または離型フィルムの表面の粗さ曲線要素の平均長さは、特に限定されないが、例えば、公知の梨地加工または鏡面加工により調整することができる。
【００２１】
なお、従来、用いられてきた金型や離型フィルムの表面は粗さ曲線要素の平均長さ（ＲＳｍ）が小さいものであった。そのため得られる封止膜の粗さ曲線要素の平均長さ（ＲＳｍ）は１２５０μｍ未満のものであった。
【００２２】
ＪＩＳ  Ｂ０６０１：２００１に準じて測定される、封止膜１０５における粗さ曲線要素の平均高さ（Ｒｃ）が、静電容量型センサ１００の感度および耐指紋性のバランスをより一層向上させる観点から、好ましくは２６μｍ以上５９０μｍ以下であり、より好ましくは２７μｍ以上５８０μｍ以下、さらに好ましくは２８μｍ以上５７０μｍ以下である。
【００２３】
以下、本実施形態に係る封止膜１０５について詳細に説明する。
本実施形態に係る封止膜１０５は、エポキシ樹脂（Ａ）と、比誘電率（１ＭＨｚ）が５以上である高誘電性無機充填剤（Ｂ）と、を含む高誘電樹脂組成物の硬化物により構成されることが好ましい。
【００２４】
（エポキシ樹脂（Ａ））
エポキシ樹脂（Ａ）としては、１分子内にエポキシ基を２個以上有するモノマー、オリゴマー、ポリマー全般を用いることができ、その分子量や分子構造は特に限定されない。
本実施形態において、エポキシ樹脂（Ａ）としては、例えば、ビフェニル型エポキシ樹脂；ビスフェノールＡ型エポキシ樹脂、ビスフェノールＦ型エポキシ樹脂、テトラメチルビスフェノールＦ型エポキシ樹脂等のビスフェノール型エポキシ樹脂；スチルベン型エポキシ樹脂；フェノールノボラック型エポキシ樹脂、クレゾールノボラック型エポキシ樹脂等のノボラック型エポキシ樹脂；トリフェノールメタン型エポキシ樹脂、アルキル変性トリフェノールメタン型エポキシ樹脂等の多官能エポキシ樹脂；フェニレン骨格を有するフェノールアラルキル型エポキシ樹脂、ビフェニレン骨格を有するフェノールアラルキル型エポキシ樹脂等のアラルキル型エポキシ樹脂；ジヒドロキシナフタレン型エポキシ樹脂、ジヒドロキシナフタレンの２量体をグリシジルエーテル化して得られるエポキシ樹脂等のナフトール型エポキシ樹脂；トリグリシジルイソシアヌレート、モノアリルジグリシジルイソシアヌレート等のトリアジン核含有エポキシ樹脂；ジシクロペンタジエン変性フェノール型エポキシ樹脂等の有橋環状炭化水素化合物変性フェノール型エポキシ樹脂が挙げられ、これらは１種類を単独で用いても２種類以上を併用してもよい。
これらの中でも、エポキシ樹脂（Ａ）としては、耐湿信頼性と成形性のバランスを向上させる観点から、ビスフェノール型エポキシ樹脂、ノボラック型エポキシ樹脂、ビフェニル型エポキシ樹脂、フェノールアラルキル型エポキシ樹脂、およびトリフェノールメタン型エポキシ樹脂からなる群から選択される一種または二種以上を含むことが好ましく、ビフェニル型エポキシ樹脂およびフェノールアラルキル型エポキシ樹脂からなる群から選択される少なくとも一種を含むことがより好ましい。
【００２５】
エポキシ樹脂（Ａ）としては、下記式（１）で表されるエポキシ樹脂、下記式（２）で表されるエポキシ樹脂、および下記式（３）で表されるエポキシ樹脂からなる群から選択される一種または二種以上を含むものを用いることが特に好ましい。
【００２６】
【化１】
0006679944.tif 000002
（式（１）中、Ａｒ１はフェニレン基またはナフチレン基を表し、Ａｒ１がナフチレン基の場合、グリシジルエーテル基はα位、β位のいずれに結合していてもよい。Ａｒ２はフェニレン基、ビフェニレン基またはナフチレン基のうちのいずれか１つの基を表す。ＲａおよびＲｂは、それぞれ独立に炭素数１〜１０の炭化水素基を表す。ｇは０〜５の整数であり、ｈは０〜８の整数である。ｎ３は重合度を表し、その平均値は１〜３である。）
【００２７】
【化２】
0006679944.tif 000003
（式（２）中、複数存在するＲｃは、それぞれ独立に水素原子または炭素数１〜４の炭化水素基を表す。ｎ５は重合度を表し、その平均値は０〜４である。）
【００２８】
【化３】
0006679944.tif 000004
（式（３）中、複数存在するＲｄおよびＲｅは、それぞれ独立に水素原子又は炭素数１〜４の炭化水素基を表す。ｎ６は重合度を表し、その平均値は０〜４である。）
【００２９】
本実施形態において、封止膜１０５中におけるエポキシ樹脂（Ａ）の含有量は、封止膜１０５全体を１００質量％としたとき、１質量％以上であることが好ましく、２質量％以上であることがより好ましく、３質量％以上であることが特に好ましい。エポキシ樹脂（Ａ）の含有量を上記下限値以上とすることにより、成形時において、十分な流動性を実現し、充填性や成形性の向上を図ることができる。
一方で、封止膜１０５中におけるエポキシ樹脂（Ａ）の含有量は、封止膜１０５全体を１００質量％としたとき、３０質量％以下であることが好ましく、２０質量％以下であることがより好ましく、１０質量％以下であることが特に好ましい。エポキシ樹脂（Ａ）の含有量を上記上限値以下とすることにより、静電容量型センサ１００について、耐湿信頼性や耐リフロー性を向上させることができる。
【００３０】
（高誘電性無機充填剤（Ｂ））
高誘電性無機充填剤（Ｂ）は比誘電率（１ＭＨｚ）が５以上であるものならば特に限定されないが、例えば、酸化チタン、アルミナ、五酸化タンタル、五酸化ニオブ、およびチタン酸バリウムからなる群から選択される一種または二種以上を含むことが好ましく、封止膜１０５の比誘電率を特に向上できる観点から、アルミナ、酸化チタンおよびチタン酸バリウムからなる群から選択される一種または二種以上を含むことがより好ましく、アルミナおよびチタン酸バリウムから選択される少なくとも一種を含むことがさらに好ましい。
【００３１】
本実施形態において、封止膜１０５中における高誘電性無機充填剤（Ｂ）の含有量は、封止膜１０５全体を１００質量％としたとき、５０質量％以上であることが好ましく、５５質量％以上であることがより好ましく、６０質量％以上であることが特に好ましい。高誘電性無機充填剤（Ｂ）の含有量を上記下限値以上とすることにより、封止膜１０５の誘電特性をより一層向上させ、静電容量型センサ１００の感度をより一層向上させることができる。
一方で、封止膜１０５中における高誘電性無機充填剤（Ｂ）の含有量は、封止膜１０５全体を１００質量％としたとき、９６質量％以下であることが好ましく、９３質量％以下であることがより好ましく、９０質量％以下であることが特に好ましい。高誘電性無機充填剤（Ｂ）の含有量を上記上限値以下とすることにより、高誘電樹脂組成物の成形時における流動性や充填性をより効果的に向上させることが可能となる。
【００３２】
高誘電性無機充填剤（Ｂ）のレーザー回折散乱式粒度分布測定法による体積基準粒度分布における平均粒径Ｄ５０は、１μｍ以上１０μｍ以下であることが好ましく、１μｍ以上８μｍ以下がより好ましい。平均粒径Ｄ５０を上記下限値以上とすることにより、高誘電樹脂組成物の流動性を良好なものとし、成形性をより効果的に向上させることが可能となる。また、平均粒径Ｄ５０を上記上限値以下とすることにより、ゲート詰まり等が生じることを確実に抑制できる。
なお、平均粒径Ｄ５０は、市販のレーザー式粒度分布計（例えば、（株）島津製作所製、ＳＡＬＤ−７０００）を用いて、粒子の粒度分布を体積基準で測定し、そのメディアン径（Ｄ５０）を平均粒径Ｄ５０とすることができる。
【００３３】
（シリカ粒子（Ｂ２））
本実施形態に係る封止膜１０５は、静電容量型センサ１００の感度を向上させつつ、静電容量型センサ１００の反りを抑制する観点から、シリカ粒子（Ｂ２）をさらに含むことが好ましい。
シリカ粒子（Ｂ２）の平均粒径Ｄ５０は、０．０１μｍ以上２０μｍ以下であることが好ましく、０．０２μｍ以上１５μｍ以下であることがより好ましい。平均粒径Ｄ５０を上記下限値以上とすることにより、高誘電樹脂組成物の流動性をより一層良好なものとし、成形性をより一層向上させることが可能となる。また、平均粒径Ｄ５０を上記上限値以下とすることにより、ゲート詰まり等が生じることをより一層抑制できる。
また、本実施形態においては、シリカ粒子（Ｂ２）は平均粒径Ｄ５０が０．０１μｍ以上１μｍ以下の微粉シリカを含むことが、高誘電樹脂組成物の充填性を向上させる観点や、静電容量型センサ１００の反りを抑制する観点から、好ましい態様の一つとして挙げられる。
【００３４】
シリカ粒子（Ｂ２）の含有量は、静電容量型センサ１００の感度を向上させつつ、静電容量型センサ１００の反りを抑制する観点から、封止膜１０５全体を１００質量％としたとき、１質量％以上４０質量％以下であることが好ましく、３質量％以上３０質量％以下であることがより好ましく、５質量％以上２８質量％以下であることが好ましい。
【００３５】
（硬化剤（Ｃ））
本実施形態に係る封止膜１０５は、例えば、硬化剤（Ｃ）を含むことができる。硬化剤（Ｃ）としては、エポキシ樹脂（Ａ）と反応して硬化させるものであれば特に限定されないが、例えば、エチレンジアミン、トリメチレンジアミン、テトラメチレンジアミン、ヘキサメチレンジアミン等の炭素数２〜２０の直鎖脂肪族ジアミン、メタフェニレンジアミン、パラフェニレンジアミン、パラキシレンジアミン、４，４'−ジアミノジフェニルメタン、４，４'−ジアミノジフェニルプロパン、４，４'−ジアミノジフェニルエーテル、４，４'−ジアミノジフェニルスルホン、４，４'−ジアミノジシクロヘキサン、ビス（４−アミノフェニル）フェニルメタン、１，５−ジアミノナフタレン、メタキシレンジアミン、パラキシレンジアミン、１，１−ビス（４−アミノフェニル）シクロヘキサン、ジシアノジアミド等のアミン類；アニリン変性レゾール樹脂やジメチルエーテルレゾール樹脂等のレゾール型フェノール樹脂；フェノールノボラック樹脂、クレゾールノボラック樹脂、ｔｅｒｔ−ブチルフェノールノボラック樹脂、ノニルフェノールノボラック樹脂等のノボラック型フェノール樹脂；トリスフェノールメタン型フェノール樹脂等の多官能型フェノール樹脂；フェニレン骨格含有フェノールアラルキル樹脂、ビフェニレン骨格含有フェノールアラルキル樹脂等のフェノールアラルキル樹脂；ナフタレン骨格やアントラセン骨格のような縮合多環構造を有するフェノール樹脂；ポリパラオキシスチレン等のポリオキシスチレン；ヘキサヒドロ無水フタル酸（ＨＨＰＡ）、メチルテトラヒドロ無水フタル酸（ＭＴＨＰＡ）等の脂環族酸無水物、無水トリメリット酸（ＴＭＡ）、無水ピロメリット酸（ＰＭＤＡ）、ベンゾフェノンテトラカルボン酸（ＢＴＤＡ）等の芳香族酸無水物等を含む酸無水物等；ポリサルファイド、チオエステル、チオエーテル等のポリメルカプタン化合物；イソシアネートプレポリマー、ブロック化イソシアネート等のイソシアネート化合物；カルボン酸含有ポリエステル樹脂等の有機酸類が挙げられる。これらは１種類を単独で用いてもよく、２種類以上を組み合わせて用いてもよい。
【００３６】
封止膜１０５中における硬化剤（Ｃ）の含有量は、特に限定されないが、例えば、封止膜１０５全体を１００質量％としたとき、０．５質量％以上２０質量％以下であることが好ましく、１質量％以上２０質量％以下であることがより好ましく、１質量％以上１５質量％以下であることがさらに好ましく、１質量％以上１０質量％以下であることが特に好ましい。
【００３７】
（カップリング剤（Ｄ））
封止膜１０５は、例えば、カップリング剤（Ｄ）を含むことができる。カップリング剤（Ｄ）としては、例えば、エポキシシラン、メルカプトシラン、アミノシラン、アルキルシラン、ウレイドシラン、ビニルシラン等の各種シラン系化合物、チタン系化合物、アルミニウムキレート類、アルミニウム／ジルコニウム系化合物等の公知のカップリング剤を用いることができる。
これらを例示すると、ビニルトリクロロシラン、ビニルトリメトキシシラン、ビニルトリエトキシシラン、ビニルトリス（β−メトキシエトキシ）シラン、γ−メタクリロキシプロピルトリメトキシシラン、β−（３，４−エポキシシクロヘキシル）エチルトリメトキシシラン、γ−グリシドキシプロピルトリメトキシシラン、γ−グリシドキシプロピルトリエトキシシラン、γ−グリシドキシプロピルメチルジメトキシシラン、γ−メタクリロキシプロピルメチルジエトキシシラン、γ−メタクリロキシプロピルトリエトキシシラン、ビニルトリアセトキシシラン、γ−メルカプトプロピルトリメトキシシラン、γ−アミノプロピルトリエトキシシラン、γ−アニリノプロピルトリメトキシシラン、γ−アニリノプロピルメチルジメトキシシラン、γ−［ビス（β−ヒドロキシエチル）］アミノプロピルトリエトキシシラン、Ｎ−β−（アミノエチル）−γ−アミノプロピルトリメトキシシラン、Ｎ−β−（アミノエチル）−γ−アミノプロピルトリエトキシシラン、Ｎ−β−（アミノエチル）−γ−アミノプロピルメチルジメトキシシラン、Ｎ−フェニル−γ−アミノプロピルトリメトキシシラン、γ−（β−アミノエチル）アミノプロピルジメトキシメチルシラン、Ｎ−（トリメトキシシリルプロピル）エチレンジアミン、Ｎ−（ジメトキシメチルシリルイソプロピル）エチレンジアミン、メチルトリメトキシシラン、ジメチルジメトキシシラン、メチルトリエトキシシラン、Ｎ−β−（Ｎ−ビニルベンジルアミノエチル）−γ−アミノプロピルトリメトキシシラン、γ−クロロプロピルトリメトキシシラン、ヘキサメチルジシラン、ビニルトリメトキシシラン、γ−メルカプトプロピルメチルジメトキシシラン、３−イソシアネートプロピルトリエトキシシラン、３−アクリロキシプロピルトリメトキシシラン、３−トリエトキシシリル−Ｎ−（１，３−ジメチル−ブチリデン）プロピルアミンの加水分解物等のシラン系カップリング剤、イソプロピルトリイソステアロイルチタネート、イソプロピルトリス（ジオクチルパイロホスフェート）チタネート、イソプロピルトリ（Ｎ−アミノエチル−アミノエチル）チタネート、テトラオクチルビス（ジトリデシルホスファイト）チタネート、テトラ（２，２−ジアリルオキシメチル−１−ブチル）ビス（ジトリデシル）ホスファイトチタネート、ビス（ジオクチルパイロホスフェート）オキシアセテートチタネート、ビス（ジオクチルパイロホスフェート）エチレンチタネート、イソプロピルトリオクタノイルチタネート、イソプロピルジメタクリルイソステアロイルチタネート、イソプロピルトリドデシルベンゼンスルホニルチタネート、イソプロピルイソステアロイルジアクリルチタネート、イソプロピルトリ（ジオクチルホスフェート）チタネート、イソプロピルトリクミルフェニルチタネート、テトライソプロピルビス（ジオクチルホスファイト）チタネート等のチタネート系カップリング剤等が挙げられる。これらは、１種を単独で用いてもよく、２種以上を組み合わせて用いてもよい。
【００３８】
封止膜１０５中におけるカップリング剤（Ｄ）の含有量は、特に限定されないが、例えば、封止膜１０５全体を１００質量％としたとき、０．０１質量％以上３質量％以下であることが好ましく、０．０５質量％以上２質量％以下であることが特に好ましい。カップリング剤（Ｄ）の含有量を上記下限値以上とすることにより、封止膜１０５中における高誘電性無機充填剤（Ｂ）の分散性を良好なものとすることができる。また、カップリング剤（Ｄ）の含有量を上記上限値以下とすることにより、高誘電樹脂組成物の流動性を良好なものとし、成形性の向上を図ることができる。
【００３９】
（その他の成分（Ｅ））
封止膜１０５は、上記成分の他に、例えば、有機ホスフィン、テトラ置換ホスホニウム化合物、ホスホベタイン化合物、ホスフィン化合物とキノン化合物との付加物、もしくはホスホニウム化合物とシラン化合物との付加物等のリン原子含有化合物、または１，８−ジアザビシクロ（５．４．０）ウンデセン−７、イミダゾール等のアミジン系化合物、ベンジルジメチルアミン等の３級アミンや上記化合物の４級オニウム塩であるアミジニウム塩、もしくはアンモニウム塩等に代表される窒素原子含有化合物等の硬化促進剤；カーボンブラック等の着色剤；天然ワックス、合成ワックス、高級脂肪酸もしくはその金属塩類、パラフィン、酸化ポリエチレン等の離型剤；ポリブタジエン化合物、アクリロニトリルブタジエン共重合化合物、シリコーンオイル、シリコーンゴム等の低応力剤；ハイドロタルサイト等のイオン捕捉剤；水酸化アルミニウム等の難燃剤；酸化防止剤等の各種添加剤を含むことができる。
【００４０】
本実施形態に係る封止膜１０５の１ＭＨｚにおける比誘電率（εｒ）は、好ましくは５以上であり、より好ましくは７以上であり、特に好ましくは８以上である。比誘電率（εｒ）が上記下限値以上であることにより、封止膜１０５の誘電特性をより一層向上させ、静電容量型センサ１００の感度をより一層向上させることができる。
本実施形態に係る封止膜１０５の比誘電率（εｒ）は、例えば、ＹＯＫＯＧＡＷＡ−ＨＥＷＬＥＴＴ ＰＡＣＫＡＲＤ社製Ｑ−ＭＥＴＥＲ ４３４２Ａにより測定できる。
比誘電率（εｒ）の上限は特に限定されないが、例えば、３００以下である。
【００４１】
上記比誘電率（εr）は、封止膜１０５を構成する各成分の種類や含有割合を適切に調節することにより制御することが可能である。本実施形態においては、特に高誘電性無機充填剤（Ｂ）の種類や含有量を適切に選択することが、上記比誘電率（εr）を制御するための因子として挙げられる。例えば、誘電率が大きい無機充填剤を多く使用するほど、封止膜１０５の上記比誘電率（εr）を向上させることができる。
【００４２】
本実施形態においては、封止膜１０５のガラス転移温度が、１００℃以上であることが好ましく、１２０℃以上であることがより好ましく、１３０℃以上であることが特に好ましい。これにより、静電容量型センサ１００の耐熱性をより効果的に向上させることができる。一方で、上記ガラス転移温度の上限値は、特に限定されないが、例えば、２５０℃とすることができる。
【００４３】
封止膜１０５の上記ガラス転移温度は、例えば、熱機械分析装置（セイコー電子工業（株）製、ＴＭＡ１００）を用いて、測定温度範囲０℃〜３２０℃、昇温速度５℃／分の条件下で測定した結果から、算出することができる。
上記ガラス転移温度は、封止膜１０５を構成する各成分の種類や含有割合を適切に調節することにより制御することが可能である。
【００４４】
［高誘電樹脂組成物の製造方法］
以下、本実施形態に係る高誘電樹脂組成物の製造方法について説明する。
本実施形態に係る高誘電樹脂組成物は、上記成分を混合混練した後、粉砕、造粒、押出切断および篩分等の各種の手法を単独または組み合わせることにより、顆粒とすることができる。顆粒を得る方法としては、例えば、各原料成分をミキサーで予備混合し、これをロール、ニーダーまたは押出機等の混練機により加熱混練した後、複数の小孔を有する円筒状外周部と円盤状の底面から構成される回転子の内側に溶融混練された樹脂組成物を供給し、その樹脂組成物を、回転子を回転させて得られる遠心力によって小孔を通過させて得る方法（遠心製粉法）；上記と同様に混練した後、冷却、粉砕工程を経て粉砕物としたものを、篩を用いて粗粒と微紛の除去を行って得る方法（粉砕篩分法）；各原料成分をミキサーで予備混合した後、スクリュー先端部に小径を複数配置したダイを設置した押出機を用いて、加熱混練を行うとともに、ダイに配置された小孔からストランド状に押し出されてくる溶融樹脂をダイ面に略平行に摺動回転するカッターで切断して得る方法（以下、「ホットカット法」とも言う。）等が挙げられる。いずれの方法においても、混練条件、遠心条件、篩分条件および切断条件等を選択することにより、所望の粒度分布を有する顆粒状の高誘電樹脂組成物を得ることができる。
【００４５】
なお、本発明は前述の実施形態に限定されるものではなく、本発明の目的を達成できる範囲での変形、改良等は本発明に含まれるものである。
以下、本発明の参考形態の一例を示す。
＜１＞
基板と、前記基板上に設けられた検出電極と、前記検出電極を封止する封止膜と、を備える静電容量型センサであって、
ＪＩＳ  Ｂ０６０１：２００１に準じて測定される、前記封止膜における粗さ曲線要素の平均長さ（ＲＳｍ）が１２５０μｍ以上２９５０μｍ以下である静電容量型センサ。
＜２＞
＜１＞に記載の静電容量型センサにおいて、
前記封止膜がエポキシ樹脂（Ａ）と、比誘電率（１ＭＨｚ）が５以上である高誘電性無機充填剤（Ｂ）とを含む静電容量型センサ。
＜３＞
＜２＞に記載の静電容量型センサにおいて、
前記高誘電性無機充填剤（Ｂ）のレーザー回折散乱式粒度分布測定法による体積基準粒度分布における平均粒径Ｄ５０が１μｍ以上１０μｍ以下である静電容量型センサ。
＜４＞
＜２＞または＜３＞に記載の静電容量型センサにおいて、
前記高誘電性無機充填剤（Ｂ）がアルミナ、酸化チタンおよびチタン酸バリウムからなる群から選択される一種または二種以上を含む静電容量型センサ。
＜５＞
＜２＞乃至＜４＞いずれか一つに記載の静電容量型センサにおいて、
前記高誘電性無機充填材（Ｂ）の含有量が、前記封止膜全体を１００質量％としたとき、５０質量％以上９６質量％以下である静電容量型センサ。
＜６＞
＜１＞乃至＜５＞いずれか一つに記載の静電容量型センサにおいて、
ＪＩＳ  Ｂ０６０１：２００１に準じて測定される、前記封止膜における粗さ曲線要素の平均高さ（Ｒｃ）が２６μｍ以上５９０μｍ以下である静電容量型センサ。
＜７＞
＜１＞乃至＜６＞いずれか一つに記載の静電容量型センサにおいて、
前記封止膜のガラス転移温度が１００℃以上である静電容量型センサ。
＜８＞
＜１＞乃至＜７＞いずれか一つに記載の静電容量型センサにおいて、
前記封止膜の１ＭＨｚにおける比誘電率（εr）が５以上である静電容量型センサ。
＜９＞
＜１＞乃至＜８＞いずれか一つに記載の静電容量型センサにおいて、
静電容量型指紋センサである静電容量型センサ。
＜１０＞
＜１＞乃至＜９＞いずれか一つに記載の静電容量型センサを製造するための製造方法であって、
前記封止膜を形成する工程において、ＪＩＳ  Ｂ０６０１：２００１に準じて測定される粗さ曲線要素の平均長さ（ＲＳｍ）が１２５０μｍ以上２９５０μｍ以下である金型または離型フィルムを用いる、静電容量型センサの製造方法。
【実施例】
【００４６】
以下、本実施形態を、実施例・比較例を参照して詳細に説明する。なお、本実施形態は、これらの実施例の記載に何ら限定されるものではない。
【００４７】
＜実施例１＞
（高誘電樹脂組成物の調製）
まず、表１に従い配合された各原材料を２軸型混練押出機を用いて混練した。次いで、得られた混練物を、脱気、冷却を行った後に粉砕機で粉砕し、顆粒状の高誘電樹脂組成物を得た。表１中における各成分の詳細は下記のとおりである。また、表１中の単位は、質量％である。高誘電性無機充填剤（Ｂ）およびシリカ粒子（Ｂ２）のＤ５０はレーザー回折散乱式粒度分布測定法により求め、体積基準粒度分布における平均粒径である。
【００４８】
（Ａ）エポキシ樹脂
エポキシ樹脂１：ビフェニル型エポキシ樹脂（三菱化学株式会社製、ＹＸ−４０００Ｋ）
エポキシ樹脂２：ビフェニレン骨格を有するフェノールアラルキル型エポキシ樹脂（日本化薬（株）製、ＮＣ−３０００）
（Ｂ）高誘電性無機充填剤
高誘電性無機充填剤１：チタン酸バリウム（日本化学工業株式会社製、ＢパルセラムＢＴＵＰ−２、Ｄ５０＝２μｍ、比誘電率（１ＭＨｚ）＝１５００）
高誘電性無機充填剤２：アルミナ（株式会社マイクロン製、ＡＸ３−２０Ｒ、Ｄ５０＝３μｍ、比誘電率（１ＭＨｚ）＝８．９）
（Ｂ２）シリカ粒子
シリカ粒子１：シリカ（株式会社マイクロン製、ＴＳ−６０２６、Ｄ５０＝９μｍ、比誘電率（１ＭＨｚ）＝４）
シリカ粒子２：シリカ（株式会社アドマテックス社製、ＳＣ−２５００−ＳＱ、Ｄ５０＝０．５５μｍ、比誘電率（１ＭＨｚ）＝４）
（Ｃ）硬化剤
硬化剤１：トリスフェノールメタン型フェノール樹脂（明和化成（株）製、ＭＥＨ−７５００)
硬化剤２：ビフェニレン骨格含有フェノールアラルキル樹脂（明和化成（株）製、ＭＥＨ−７８５１ＳＳ)
（Ｄ）カップリング剤
カップリング剤１：Ｎ−フェニル−γ−アミノプロピルトリメトキシシラン（東レ・ダウコーニング株式会社製、ＣＦ４０８３）
（Ｅ）その他の成分
硬化促進剤１：下記式（４）で示される硬化促進剤
【００４９】
【化４】
0006679944.tif 000005
【００５０】
［硬化促進剤１の合成方法］
撹拌装置付きのセパラブルフラスコに４，４'−ビスフェノールＳ３７．５ｇ（０．１５モル）、メタノール１００ｍｌを仕込み、室温で撹拌溶解し、更に攪拌しながら予め５０ｍｌのメタノールに水酸化ナトリウム４．０ｇ（０．１モル）を溶解した溶液を添加した。次いで予め１５０ｍｌのメタノールにテトラフェニルホスホニウムブロマイド４１．９ｇ（０．１モル）を溶解した溶液を加えた。しばらく攪拌を継続し、３００ｍｌのメタノールを追加した後、フラスコ内の溶液を大量の水に撹拌しながら滴下し、白色沈殿を得た。沈殿を濾過、乾燥し、白色結晶の硬化促進剤１を得た。
【００５１】
硬化促進剤２：下記式（５）で示される硬化促進剤
【化５】
0006679944.tif 000006
【００５２】
［硬化促進剤２の合成方法］
メタノール１８００ｇを入れたフラスコに、フェニルトリメトキシシラン２４９．５ｇ、２，３−ジヒドロキシナフタレン３８４．０ｇを加えて溶かし、次に室温攪拌下２８％ナトリウムメトキシド−メタノール溶液２３１．５ｇを滴下した。さらにそこへ予め用意したテトラフェニルホスホニウムブロマイド５０３．０ｇをメタノール６００ｇに溶かした溶液を室温攪拌下滴下すると結晶が析出した。析出した結晶を濾過、水洗、真空乾燥し、桃白色結晶の硬化促進剤２を得た。
【００５３】
低応力剤１：アクリロニトリルブタジエンゴム（宇部興産株式会社製、カルボキシル基末端ブタジエンアクリルゴム、ＣＴＢＮ１００８ＳＰ）
低応力剤２：シリコーンオイル
着色剤：カーボンブラック
離型剤：モンタンワックス
イオン捕捉剤：ハイドロタルサイト
【００５４】
（静電容量型指紋センサの作製）
圧縮成型機を用いて、得られた顆粒状の高誘電樹脂組成物により静電容量型指紋センサを作製した。具体的には以下の方法により作製した。
まず、圧縮成型機（ＴＯＷＡ（株）製、ＰＭＣ１０４０）の金型温度を予め１７５℃とした。次いで、上金型に検出電極を有する半導体素子を接着した回路基板を固定した。次いで、下金型にテトラフルオロエチレンとポリエチレンの共重合体により構成される離型フィルム（５０μｍ厚、離型フィルムの表面の粗さ曲線要素の平均長さ（ＲＳｍ）：１５８０μｍ）を配置した後、当該離型フィルム上に得られた顆粒状の高誘電樹脂組成物を均一に供給した。次いで、高誘電樹脂組成物を供給した直後に、金型を型締めすると同時に下金型と上金型により形成されるキャビティ内を減圧した。その後、減圧を維持しながら金型を完全に型締めして、成形圧力３．９ＭＰａ、硬化時間９０秒の条件で封止成形を行い、静電容量型指紋センサを得た。
ここで、実施例および比較例で用いた離型フィルムは梨地加工または鏡面加工により表面の粗さ曲線要素の平均長さを調整した。
【００５５】
（ＲｃおよびＲＳｍの測定）
封止膜のＲｃおよびＲＳｍは以下のようにそれぞれ測定した。まず、得られた静電容量型指紋センサから封止膜を得た。次いで、ＪＩＳ  Ｂ０６０１：２００１に準じてカラー３Ｄレーザー顕微鏡（キーエンス社製ＶＫ−９７００）により封止膜のＲｃおよびＲＳｍをそれぞれ測定した。
【００５６】
（ガラス転移温度の測定）
封止膜のガラス転移温度（Ｔｇ）は以下のように測定した。まず、得られた静電容量型指紋センサから封止膜を得た。次いで、熱機械分析装置（セイコー電子工業（株）製、ＴＭＡ１００）を用いて、測定温度範囲０℃〜３２０℃、昇温速度５℃／分の条件下で封止膜のガラス転移温度（Ｔｇ）の測定を行った。この測定結果から、ガラス転移温度（Ｔｇ）を算出した。結果を表１に示す。
【００５７】
（比誘電率の測定）
封止膜の比誘電率は以下のように測定した。まず、得られた静電容量型指紋センサから封止膜を得た。次いで、得られた封止膜について、ＹＯＫＯＧＡＷＡ−ＨＥＷＬＥＴＴ ＰＡＣＫＡＲＤ社製Ｑ−ＭＥＴＥＲ ４３４２Ａにより、１ＭＨｚ、室温（２５℃）における比誘電率を測定した。結果を表１に示す。
【００５８】
（指紋認証の検知性）
得られた静電容量型指紋センサを用いて指紋の凹凸を表した２次元画像を作成した。２次元画像の指紋が判別できる場合を○、指紋が判別できない場合を×とした。
【００５９】
（耐指紋性（指紋残り））
ＪＩＳ  Ｋ２２４６に従って、得られた静電容量型指紋センサ中の封止膜の指紋除去試験を実施した。除膜性試験装置で拭き取り易さを評価した。往復時間が１５秒未満で指紋が除去された場合を○とし、１５秒以上で指紋が除去された場合を×とした。
【００６０】
（耐擦傷性）
ＪＩＳ  Ｋ  ５６００−５−４に従って、得られた静電容量型指紋センサ中の封止膜の鉛筆硬度試験を実施した。２Ｈ以上を○、Ｈ以下を×とした。
【００６１】
（離型性）
前述した静電容量型指紋センサの作製において、得られた静電容量型指紋センサから離型フィルムを剥離し、離型フィルム表面を観察した。離型フィルムに樹脂が付着している場合を×、樹脂が付着していない場合を○とした。
【００６２】
＜実施例２〜５および比較例１〜２＞
高誘電樹脂組成物の配合を表１に示す配合に変更し、さらに成形時に使用する離型フィルムの粗さ曲線要素の平均長さ（ＲＳｍ）を変化させることにより、封止膜における粗さ曲線要素の平均長さ（ＲＳｍ）を表１に示す値に変化させた以外は実施例１と同様に静電容量型指紋センサをそれぞれ作製し、各評価をそれぞれおこなった。
【００６３】
【表１】
0006679944.tif 000007
【００６４】
封止膜における粗さ曲線要素の平均長さ（ＲＳｍ）が１２５０μｍ以上２９５０μｍ以下である実施例１〜５の静電容量型センサは指紋認証の検知性、耐指紋性、耐擦傷性、および離型性のそれぞれにおいて優れた結果を示した。
これに対し、封止膜における粗さ曲線要素の平均長さ（ＲＳｍ）が１２５０μｍ未満である比較例１の静電容量型センサは指紋認証の検知性は良好であるものの、耐指紋性、耐擦傷性、および離型性のそれぞれにおいて劣る結果を示した。また、封止膜における粗さ曲線要素の平均長さ（ＲＳｍ）が２９５０μｍ超過である比較例２の静電容量型センサは耐指紋性、耐擦傷性、および離型性のそれぞれにおいて良好な結果を示したものの、指紋認証の検知性において劣る結果を示した。
【符号の説明】
【００６５】
１００    静電容量型センサ
１０１    基板
１０３    検出電極
１０５    封止膜
１０７    層間膜
【図１】
0006679944.tif 000008